СПОСОБ ПОЛУЧЕНИЯ ЛИГАТУРЫ АЛЮМИНИЙ-ФОСФОР

1. Способ получения лигатуры алюминий-фосфор, включающий перемешивание алюминиевых гранул и порошка феррофосфора и прессование смеси, отличающийся тем, что перемешивание компонентов осуществляют в шаровой мельнице и осуществляют холодное прессование полученной смеси с получением таблеток состава, мас.%:
Фосфор
1,5-3,5,
Железо
6,0-16,0,
Алюминий
остальное.
2. Способ по п.1, отличающийся тем, перемешивание компонентов осуществляют со скоростью вращения мельницы 60-250 об./мин.
3. Способ по п.1, отличающийся тем, что перемешивание компонентов проводят при соотношении масс мелющих тел к обрабатываемому материалу - от 5:1 до 10:1.
4. Способ по п.1, отличающийся тем, что мелющими телами служат стальные шары диаметром 10-20 мм.
5. Способ по п.1, отличающийся тем, что время перемешивания компонентов составляет 1-7 часов.
6. Способ по п.1, отличающийся тем, что обработку смесей проводят в воздушной атмосфере.
7. Способ по п.1, отличающийся тем, что из полученных порошковых смесей прессуют таблетки диаметром 20-100 мм с усилием 100-5000 кг при свободной насыпке порошка на гидравлическом прессе.
8. Способ по п.1, отличающийся тем, что в смесь дополнительно вводят стружку лигатуры A1-10Fe.